БИТУМНЫЕ КОМПОЗИЦИИ НА ОСНОВЕ ПРОИЗВОДНЫХ ФОСФОРА

2
1. Комплекс добавок для улучшения характеристик битума или битумных композиций, содержащий кислую присадку, выбранную из фосфорных кислот, полифосфорных кислот и их смесей, и поглотитель HS, выбранный из органических или неорганических солей меди.
2
2. Комплекс добавок по п. 1, отличающийся тем, что поглотитель HS выбран из солей меди из группы, состоящей из оксидов, гидроксидов, гидратов, карбонатов, гидроксокарбонатов, карбоксилатов, нитратов и фосфатов меди и их смесей.
2
3. Комплекс добавок по любому из пп. 1 и 2, отличающийся тем, что поглотитель HS выбран из солей меди из группы, состоящей из оксидов, гидроксидов, карбонатов, гидроксокарбонатов и карбоксилатов меди и их смесей.
2
2
2
4. Применение поглотителя HS для снижения выделений HS из битума или битумной композиции, обработанной кислой присадкой, причем указанный поглотитель HS и указанная кислая присадка таковы, как описано в любом из пп. 1-3.
2
5. Применение по п. 4, причем кислая присадка и поглотитель HS находятся в форме комплекса добавок по любому из пп. 1-3.
2
2
6. Способ получения битумной композиции, отличающийся тем, что приводят в контакт битум, кислую присадку и поглотитель HS, причем эта операция осуществляется при температурах от 90°C до 200°C и при перемешивании в течение по меньшей мере 10 минут, причем указанный поглотитель HS и указанная кислая присадка таковы, как определено в любом из пп. 1-3.
7. Способ по п. 6, отличающийся тем, что доля кислой присадки составляет от 0,05 до 15 мас.%, причем весовые процентные содержания рассчитаны на общий вес битумной композиции.
2
8. Способ по любому из пп. 6 и 7, отличающийся тем, что доля поглотителя HS составляет от 0,05 до 5 мас.%, причем весовые процентные содержания рассчитаны на общий вес битумной композиции.
2
9. Способ по любому из пп. 6-8, отличающийся тем, что он включает нагревание битума при температуре от 90°C до 200°C в течение по меньшей мере 10 минут в условиях перемешивания с последующим добавлением кислой присадки и поглотителя HS, причем затем реакционную среду продолжают перемешивать при этой температуре в течение по меньшей мере 10 минут.
10. Способ по п. 9, отличающийся тем, что он дополнительно включает стадию добавления 0,5-10 мас.% эластомера, при этом предполагается, что битумная композиция затем становится композицией битум/полимер и что количества в массовых процентах приведены в расчете на общую массу битумно-полимерной композиции.
11. Способ по п. 10, отличающийся тем, что эластомер выбран из сшиваемых серой эластомеров, и тем, что способ дополнительно включает стадию сшивки указанного эластомера сшивающим агентом, являющимся донором серы, добавленным в количестве, способном обеспечить 0,1-20 мас.% свободной серы от массы сшиваемого серой эластомера в указанной композиции, при этом предполагается, что битумная композиция затем становится композицией битум/сшитый полимер.
12. Способ по п. 11, отличающийся тем, что сшивающий агент - донор серы выбран из группы, состоящей из элементарной серы, гидрокарбил полисульфидов, ускорителей вулканизации - доноров серы и смесей таких продуктов друг с другом и/или с ускорителями вулканизации, не являющимися донорами серы.
13. Способ по любому из пп. 10-12, отличающийся тем, что эластомер выбран из статистических или блочных сополимеров моновинилароматического углеводорода и сопряженного диена.
14. Способ получения битумной композиции по п. 13, отличающийся тем, что эластомер содержит от 5 до 50 мас.% моновинилароматического углеводорода.
15. Способ по любому из пп. 13 и 14, отличающийся тем, что эластомер выбран из статистических или блочных сополимеров стирола и сопряженного диена.
16. Способ по любому из пп. 10-15, отличающийся тем, что средневесовая молекулярная масса эластомера составляет от 10000 до 600000 дальтон.
17. Битумная композиция, которая может быть получена способом получения по одному из пп. 6-16.
18. Битумное вяжущее, отличающееся тем, что оно содержит битумную композицию по п. 17.
19. Асфальт, отличающийся тем, что он содержит битумное вяжущее по п. 18 и неорганические и/или синтетические наполнители.
20. Битумная смесь, отличающаяся тем, что она содержит битумное вяжущее по п. 18, заполнители и, необязательно, неорганические и/или синтетические наполнители.